(57)【要約】【課題】単分散している金属ナノ粒子を一列に配列させて長く枝分かれのない金属ナノチェーンを合成することができる金属ナノチェーンの製造方法を提供する。【解決手段】両性イオン性を保持する界面活性剤を含む金属ナノ粒子水分散液を、前記界面活性剤の曇点以上の温度に加熱し遠心分離する。【選択図】なし【特許請求の範囲】
【請求項１】
両性イオン性を保持する界面活性剤を含む金属ナノ粒子水分散液を、前記界面活性剤の曇点以上の温度に加熱し遠心分離することを特徴とする金属ナノチェーンの製造方法。
【請求項２】
前記界面活性剤が、Ｃｎ−ＡＰＳＯ４（ＣｎＨ２ｎ＋１（ＣＨ３）２Ｎ＋（ＣＨ２）３ＯＳＯ３−；ｎは５以上１８以下の整数）であることを特徴とする請求項１に記載の金属ナノチェーンの製造方法。
【請求項３】
前記界面活性剤が、Ｃ１０−ＡＰＳＯ４（3-(decyldimethylammonio)propylsulfate（Ｃ１０Ｈ２１（ＣＨ３）２Ｎ＋（ＣＨ２）３ＯＳＯ３−））であることを特徴とする請求項２に記載の金属ナノチェーンの製造方法。
【請求項４】
前記金属が、金であることを特徴とする請求項１乃至３のいずれか一項に記載の金属ナノチェーンの製造方法。
【請求項５】
前記金属ナノ粒子の個数と前記界面活性剤の分子数の比が、１：１×１０６〜１：２４×１０７であることを特徴とする請求項１乃至４のいずれか一項に記載の金属ナノチェーンの製造方法。
【請求項６】
表面の少なくとも一部が、両性イオン界面活性剤で被覆されていることを特徴とする金属ナノチェーン。
【発明の詳細な説明】
【技術分野】
【０００１】
本発明は、金属ナノチェーンの製造方法及び金属ナノチェーンに関する。
【背景技術】
【０００２】
金属ナノ粒子は、その特有な性質、またＭＥＭＳ（Micro Electro Mechanical Systems）からバイオセンサーデバイスに及ぶ応用の多様性から、大きな注目を集めている。このような金属ナノ粒子の応用範囲を最適化し、拡大するため、最近の研究は、金属ナノ粒子の集合を１次元、２次元又は３次元の構造に制御することに関心が向けられている。特に１次元の金ナノ粒子の集合体（金ナノチェーン）は、新しい長軸方向のプラズモンバンドが現れるなど金ナノロッド及び金ナノワイヤーと同様の光学的性質を有しているので注目されている（例えば、特許文献１参照）。
【先行技術文献】
【特許文献】
【０００３】
【特許文献１】特開２００６−５８７８１号公報
【発明の概要】
【発明が解決しようとする課題】
【０００４】
特許文献１では、金イオンを含む溶液を還元して金のナノサイズ微粒子含有液を調製し、そこに陽イオン界面活性剤を添加して、金微粒子接合体を製造している。
【０００５】
しかしながらこの方法では、接合される金粒子の数は、２〜５個分であり、その長さが必ずしも十分ではなかった。
【０００６】
本発明は上記の点に鑑みてなされたものであり、単分散しているより多くの金属ナノ粒子を一列に配列させて長く枝分かれのない金属ナノチェーンを製造することができる金属ナノチェーンの製造方法を提供することを目的とする。
【課題を解決するための手段】
【０００７】
本発明に係る金属ナノチェーンの製造方法は、両性イオン性を保持する界面活性剤を含む金属ナノ粒子水分散液を、前記界面活性剤の曇点以上の温度に加熱し遠心分離することを特徴とする。
【０００８】
用いる両性イオン性を保持する界面活性剤（両性イオン界面活性剤）は、特に限定されないが、強塩基性第４級アンモニウムイオンと酸性のスルホン酸基を同強度で持ち、幅広いｐＨ範囲で両イオン性を保持できるため、Ｃｎ−ＡＰＳＯ４（ＣｎＨ２ｎ＋１（ＣＨ３）２Ｎ＋（ＣＨ２）３ＯＳＯ３−；ｎは５以上１８以下の整数）であることが好ましく、曇点の温度の観点から、Ｃ１０−ＡＰＳＯ４（3-(decyldimethylammonio)propylsulfate（Ｃ１０Ｈ２１（ＣＨ３）２Ｎ＋（ＣＨ２）３ＯＳＯ３−））であることがより好ましい。
【０００９】
前記金属ナノチェーンは、金のナノチェーン（金ナノチェーン）であることが好ましい。
【００１０】
前記金属ナノ粒子の個数と前記界面活性剤の分子数の比が、１：１×１０６〜１：２４×１０７であることが好ましい。
【００１１】
本発明に係る金属ナノチェーンは、表面の少なくとも一部が、前記界面活性剤で被覆されている。
【発明の効果】
【００１２】
本発明によれば、単分散している金属ナノ粒子を一列に配列させて長く枝分かれのない金属ナノチェーンを製造することができる。
【図面の簡単な説明】
【００１３】
【図１】図１Ａは金属ナノチェーンの模式図、図１Ｂは単分散状態の金属ナノ粒子の模式図、図１Ｃは金属ナノ粒子の凝集体の模式図である。
【図２】金属ナノチェーン、単分散状態の金ナノ粒子、金ナノ粒子の凝集体の吸収スペクトルの一例である。
【図３】実施例１のＴＥＭ像である。
【図４】実施例１のＴＥＭ−ＥＤＸの分析結果である。
【図５】実施例１のＴＥＭ−ＥＤＸの分析結果（マッピング）である。
【図６】実施例２のＴＥＭ像である。
【図７】比較例２のＴＥＭ像である。
【図８】実施例４のＴＥＭ像である。
【図９】実施例５のＴＥＭ像である。
【図１０】実施例６のＴＥＭ像である。
【図１１】実施例７のＴＥＭ像である。
【図１２】比較例３のＴＥＭ像である。
【発明を実施するための形態】
【００１４】
以下、本発明の実施の形態を説明する。
【００１５】
本発明に係る金属ナノチェーンは、図１Ａに示すように金属ナノ粒子を一列に配列して結合されたものであり、次のようにして合成することができる。すなわち、金属ナノ粒子水分散液に両性イオン界面活性剤を混合・撹拌し、反応液とする。このとき、必要に応じて、両性イオン界面活性剤が両性イオン性を反応液中で保持するように、反応液のｐＨを調整する。その後、曇点以上の温度に加熱し、遠心分離する工程で反応液が冷却されることで、金属ナノチェーンを製造することができる。この遠心分離により、両性イオン界面活性剤を添加した金属ナノ粒子水分散液は相分離するが、製造された金属ナノチェーンは両性イオン界面活性剤がリッチである相分離した相に含まれている。なお、図１Ｂは金属ナノ粒子が単分散している様子を模式的に示し、図１Ｃは金属ナノ粒子が凝集している様子を模式的に示している。
【００１６】
以下、金属ナノチェーンの合成に使用する材料及び合成条件についてより詳細に説明する。
【００１７】
本発明で使用される金属ナノ粒子水分散液は、金属ナノ粒子が水に分散したものであり、使用する両性イオン界面活性剤により金属ナノ粒子が所定の凝集を生じるものであれば特に限定されず、公知の方法で製造した各種の金属ナノ粒子を用いることができる。つまり、金属の種類として、例えば、Ｐｔ，Ｒｈ，Ｐｄ，Ｉｒ，Ａｇ，Ａｕ，Ｃｕ，Ｃｏ，Ｃｄ，Ｎｉ等の他、ＦｅＮｉ，Ｃｕ３Ａｕ，ＣｏＮｉ，ＨｇＴｅ，ＣｄＴｅなどの合金から構成されるものが挙げられ、金属ナノチェーンを用いる用途に応じて選択することができる。金属ナノ粒子の粒径は例えば１〜１００ｎｍであれば、良好に金属ナノチェーンを製造することができる。金属ナノ粒子水分散液における金属ナノ粒子の濃度は特に限定されない。
【００１８】
金属ナノ粒子水分散液は市販されているものでよいが、金属ナノ粒子水分散液を調製することもできる。金ナノ粒子水分散液の具体的な調製方法について一例を示す。例えば沸騰させた１ｍＭのＨＡｕＣｌ４水溶液５００ｍｌに３８．８ｍＭのＮａ３Ｃ６Ｈ５Ｏ７水溶液５０ｍｌを加えて撹拌することにより、金ナノ粒子水分散液を調製することができる。
【００１９】
金属ナノチェーンは、使用する金属ナノ粒子水分散液と用いる両性イオン界面活性剤を含む反応液を、曇点以上の温度に加熱してから遠心分離することで合成することができる。
【００２０】
金属ナノ粒子水分散液と両性イオン界面活性剤の混合は、それぞれを加熱したものを混合してもよく、また、両者の混合後に両性イオン界面活性剤の曇点以上に加熱してもよく、両性イオン界面活性剤が、反応液に実質的に溶解した状態で遠心分離を行うことで、良好に金属ナノチェーンを合成することができる。なお、金属ナノチェーンを生成できる範囲であれば、使用する金属ナノ粒子水分散液の金属ナノ粒子に、本製造方法で用いる両性イオン界面活性剤とは別の界面活性剤や分散剤などの有機物が予め配位等していてもよい。
【００２１】
さらに、用いる界面活性剤が存在する環境下で金属ナノ粒子を生成して使用することもできる。その具体的な方法について、一例を示す。例えば、９５℃に加熱した０．０１ＭのＮａ３Ｃ６Ｈ５Ｏ７水溶液０．５ｍｌに、９５℃に加熱した１０ｗ／ｗ％のＣ１０−ＡＰＳＯ４（3-(decyldimethylammonio)propylsulfate（Ｃ１０Ｈ２１（ＣＨ３）２Ｎ＋（ＣＨ２）３ＯＳＯ３−）水溶液１ｍｌを加え、撹拌した後、さらに、９５℃の０．１ＭのＮａＯＨ水溶液を約０．１ｍｌ加えてｐＨを中性に調整する。次に溶液温度を９５℃に保ったまま、０．１ｍＭのＨＡｕＣｌ４水溶液２．５ｍｌを加えて撹拌することで、金ナノ粒子水分散液を調製することができる。なお、Ｃ１０−ＡＰＳＯ４（3-(decyldimethylammonio)propylsulfate（Ｃ１０Ｈ２１（ＣＨ３）２Ｎ＋（ＣＨ２）３ＯＳＯ３−）の曇点は、８５℃である。得られた金ナノ粒子水分散液には、Ｃ１０−ＡＰＳＯ４（3-(decyldimethylammonio)propylsulfate（Ｃ１０Ｈ２１（ＣＨ３）２Ｎ＋（ＣＨ２）３ＯＳＯ３−）をすでに含んでいるため、ＨＡｕＣｌ４水溶液の撹拌後、温度を保持したまま遠心分離することで、金ナノチェーンを得ることができる。
【００２２】
両性イオン界面活性剤は、同一分子中に陽イオン性と陰イオン性の解離基をあわせもつものであり、水溶液のｐＨによって、そのイオン性が変化する。すなわち、酸性水溶液中では、陰イオン性基が解離できないため、陽イオン性をもち、アルカリ水溶液中では、陽イオン性基が解離できないため、陰イオン性をもち、その間のｐＨ領域では、陽イオン性基も、陰イオン性基も解離でき、両性イオン性を有するものである。また、両性イオン界面活性剤は、曇点以下の低温の水溶液中では、陽イオン性基と陰イオン性基が、引き付き合い、お互いの電荷を相殺してしまうため、水に溶解しない。また、曇点を超える高温の水溶液中では、陽イオン性基と陰イオン性基の運動が激しくなり、分子内で電荷の偏りが生じるため、水に溶解する。本発明に係る金属ナノチェーンの製造方法は、遠心分離により、生じる遠心力と、遠心分離中に反応液が曇点以下に冷却されることによる相分離現象を利用したものである。
【００２３】
本発明に係る金属ナノチェーンの製造方法では、用いる両性イオン界面活性剤が、反応液中で両性イオン性を有するように、必要に応じてｐＨを調整することを特徴とする。ｐＨの調整には、ＮａＯＨなどのアルカリ、ＨＣｌなどの酸、その他ｐＨ調整に一般的に用いられているものや方法を用いることができる。例えば、遠心分離する反応液が酸性で、両性イオン界面活性剤が陽イオン性であると、金属ナノ粒子は、凝集し、金属ナノチェーンを得ることが困難になる。また、遠心分離する反応液がアルカリ性で、両性イオン界面活性剤が陰イオン性であると、金属ナノ粒子が一次元に配列せず、単分散のままとなり、金属ナノチェーンを得ることができない場合がある。
【００２４】
上記の現象を生じるメカニズムは必ずしもあきらかではないが、両性イオン界面活性剤は、その両性イオン性により、金属ナノ粒子同士を結合させるという役割、すなわち接着剤としての役割とともに、金属ナノ粒子の凝集を防ぐという役割、すなわちキャッピング剤としての役割の両方を有していることが、良好な金属ナノチェーンを生じる理由であると推察される。
【００２５】
両性イオン界面活性剤の具体例としては、ベタイン、スルホベタイン、アミンオキシド等を挙げることができる。幅広いｐＨ範囲で両イオン性を保持できるため、Ｃｎ−ＡＰＳＯ４（ＣｎＨ２ｎ＋１（ＣＨ３）２Ｎ＋（ＣＨ２）３ＯＳＯ３−；ｎは５以上１８以下の整数）で表されるスルホベタインが好ましく、曇点の温度の観点から、さらに好ましくは、Ｃ１０−ＡＰＳＯ４（3-(decyldimethylammonio)propylsulfate（Ｃ１０Ｈ２１（ＣＨ３）２Ｎ＋（ＣＨ２）３ＯＳＯ３−））である。
【００２６】
両性イオン界面活性剤の添加後の金属ナノ粒子水分散液における両性イオン界面活性剤の濃度は特に限定されないが、金属ナノ粒子の個数が両性イオン界面活性剤の分子数に対して過剰に多い場合には、金属ナノ粒子が無秩序に凝集しやすくなり、過剰に少ない場合には、生成する金属ナノチェーンの量が低下し、単分散のままの金属ナノ粒子の割合が多くなる傾向がある。好ましくは、金属ナノ粒子水分散液中に存在する実質的に全ての金属ナノ粒子を金属ナノチェーンとしうる程度の量の両性イオン界面活性剤を用いることが好ましい。上記理由により、具体的には、個数比で、金属ナノ粒子：両性イオン界面活性剤＝１：１×１０６〜１：２４×１０７であることが好ましい。
【００２７】
遠心分離の際に、反応液は、その両性イオン界面活性剤の曇点以上の温度、例えば、両性イオン界面活性剤がＣ１０−ＡＰＳＯ４（3-(decyldimethylammonio)propylsulfate（Ｃ１０Ｈ２１（ＣＨ３）２Ｎ＋（ＣＨ２）３ＯＳＯ３−））である場合は、８５℃を超えた温度に加熱されており、反応液の均質性の観点から、９５℃以上であることが好ましい。反応液を曇点以上の温度にすることで、両性イオン界面活性剤が反応液に溶解する。曇点が、１００℃以上である場合は、例えば、オートクレーブなどを使用することで、反応液を曇点以上に加熱することができる。遠心分離により、反応液は冷却され、両性イオン界面活性剤が相分離する。製造された金属ナノチェーンは、両性イオン界面活性剤の相に分離・濃縮されている。
【００２８】
両性イオン界面活性剤の添加後の金属ナノ粒子水分散液（反応液）のｐＨは、用いる両性イオン界面活性剤の種類によっても範囲は変動するが、およそ３〜１１であることが好ましい。例えば、両性イオン界面活性剤がＣ１０−ＡＰＳＯ４（3-(decyldimethylammonio)propylsulfate（Ｃ１０Ｈ２１（ＣＨ３）２Ｎ＋（ＣＨ２）３ＯＳＯ３−））である場合は、ｐＨは、３〜１０が好ましい。両性イオン界面活性剤の陰イオン性基がほとんど解離できないほどに、反応液のｐＨが酸性であると、金属ナノ粒子は凝集しやすくなる。また、両性イオン界面活性剤の陽イオン性基がほとんど解離できないほどに、反応液のｐＨが塩基性であると金属ナノ粒子は一次元に配列せずに、単分散のままとなりやすい。
【００２９】
両性イオン界面活性剤を添加した金属ナノ粒子水分散液（反応液）は、曇点以上の温度で遠心分離する。遠心分離の過程で、反応液は冷却され、両性イオン界面活性剤がリッチな相とそうでない相とに相分離する。製造された金属ナノチェーンは両性イオン界面活性剤がリッチな相に含まれているので、この相を抽出すれば金属ナノチェーンを得ることができる。
【００３０】
なお、上記遠心分離においては金属ナノチェーンを含む反応液に遠心力がかかり、遠心分離の程度に応じて回収される金属ナノチェーンの長さなどを調整することができる。つまり、遠心分離の時間が一定である場合、遠心分離の回転数を増加させると、加えられる遠心力が増加することにより、新たな金属ナノ粒子の付着や、金属ナノチェーン同士の連結が起こり、金属ナノチェーンの長さを長くすることができ、遠心分離の回転数を減少させると、金属ナノチェーンの長さを短くすることができる。一方で、遠心分離の回転数を減少させると、金属ナノ粒子水分散液の相分離が不十分になりやすくなるため、十分に相分離を生じる回転数以上で遠心分離を行うことが好ましい。また、遠心分離の回転数を過剰に増加させると、金属ナノ粒子が多方向に連結して凝集を生じる傾向が見られやすくなるため、例えば、遠心分離の回転数は１５００〜４０００ｒｐｍ程度であることが好ましい。遠心分離の回転数が１５００ｒｐｍ以上であることによって、遠心分離の時間が例えば５分と短くても、反応液は二相に分離し、両性イオン界面活性剤がリッチな相を抽出することで金属ナノチェーンを得ることができる。遠心分離の回転数が４０００ｒｐｍ以下であることによって、遠心分離の時間が長くても、金属ナノチェーンを得ることができる。
【００３１】
遠心分離の回転数が一定である場合、遠心分離の時間を長くすると、加えられる遠心力が増加することにより、金属ナノチェーンの長さを長くすることができ、遠心分離の時間を短くすると、金属ナノチェーンの長さを短くすることができる。一方で、遠心分離の時間を短くすると、金属ナノ粒子分散液の相分離が不十分になりやすくなるため、十分に相分離を生じる時間以上で遠心分離を行うことが好ましい。また、遠心分離の時間を過剰に増加させると、金属ナノ粒子が多方向に連結して凝集を生じる傾向が見られしやすくなるため、例えば、遠心分離の時間は３〜１０分程度であることが好ましい。遠心分離の時間が３分以上であることによって、遠心分離の回転数が小さくても、金属ナノ粒子分散液は二相に分離し、両性イオン界面活性剤がリッチな相を抽出することで金属ナノチェーンを得ることができる。遠心分離の時間が１０分以下であることによって、遠心分離の回転数が大きくても、金ナノ粒子が無秩序に凝集することなく、金属ナノチェーンを得ることができる。
【００３２】
より好ましくは、遠心分離の回転数が２５００〜３０００ｒｐｍであり、かつ遠心分離の時間が５〜７分である。金属ナノチェーンの長さは、遠心力により容易に制御することができる。
【００３３】
また、下記数式で表される、遠心分離の時間（分）と、遠心加速度（ＲＣＦ）との積で表されるトータルの遠心力は、１７００〜４８００Ｇであることが好ましい。
【００３４】
トータルの遠心力：ＲＣＦ×遠心分離の時間（分）
ＲＣＦ＝１１１９×ｒ×Ｎ２×１０−８
ＲＣＦ：遠心加速度
ｒ：回転半径（ｃｍ）
Ｎ：回転数（ｒｐｍ）
以上のように、曇点抽出法及び遠心分離法を併用することによって、単分散している金属ナノ粒子を無秩序に凝集させることなく、金属ナノ粒子を一列に配列させて長く枝分かれのない金属ナノチェーンを合成することができる。しかも遠心力を増減させることによって、金属ナノチェーンの長さも容易に制御することができる。
【００３５】
図２は、メタノールを溶媒として用いた場合の金ナノチェーン、単分散状態の金ナノ粒子、金ナノ粒子の凝集体の吸収スペクトルの一例を示す。このように、金ナノ粒子の集合形態の違いにより、吸収スペクトルが大きく変化することが分かる。
【実施例】
【００３６】
以下、本発明を実施例によって具体的に説明する。なお、実施例は、金のナノチェーンについて記載しているが、金属の種類は、金に限定されない。
【００３７】
（実施例１）
（１）金ナノ粒子水分散液の調製
１ｍＭのＨＡｕＣｌ４水溶液５００ｍｌを撹拌しながら１００℃に加熱し、この温度で撹拌を維持しながら３８．８ｍＭのＮａ３Ｃ６Ｈ５Ｏ７水溶液５０ｍｌを加えることにより、赤色の金ナノ粒子水分散液を得た。
（２）金ナノチェーンの製造
上記のようにして得られた金ナノ粒子水分散液を１００℃に加熱し、この金ナノ粒子水分散液にＣ１０−ＡＰＳＯ４（両性イオン界面活性剤：3-(decyldimethylammonio)propylsulfate（Ｃ１０Ｈ２１（ＣＨ３）２Ｎ＋（ＣＨ２）３ＯＳＯ３−）、Aldrich社製）を添加した。両性イオン界面活性剤を添加した後の金ナノ粒子水分散液（以下単に反応液ともいう）における金ナノ粒子の個数とＣ１０−ＡＰＳＯ４の分子数の比は１：１２×１０７である。この反応液のｐＨは７であった。この反応液を１００℃でしばらく撹拌した後に冷却せずに回転数２０００ｒｐｍで７分間の条件で遠心分離機にかけたところ、底部にピンク色の相（非水相）が分離して現れた。なお、Ｃ１０−ＡＰＳＯ４（3-(decyldimethylammonio)propylsulfate（Ｃ１０Ｈ２１（ＣＨ３）２Ｎ＋（ＣＨ２）３ＯＳＯ３−）の曇点は、８５℃である。得られたピンク色の相のみを抽出し、ＴＥＭ（透過型電子顕微鏡）での観察及びＴＥＭ−ＥＤＸ（透過型電子顕微鏡を用いたエネルギー分散型Ｘ線分光法）での元素分析を行ったところ、８個以上の金ナノ粒子が一次元に配列した金ナノチェーンが製造されていることを確認することができた（図３、図４及び図５参照）。なお、図３に示すように、薄層が金属ナノチェーンの表面全体を被覆している。この薄層は、両性イオン界面活性剤（Ｃ１０−ＡＰＳＯ４）である。また図４のＴＥＭ−ＥＤＸの分析結果に表れている、Ｎ、Ｏ、ＳはＣ１０−ＡＰＳＯ４に由来し、ＡｌはＴＥＭの試料台に由来し、Ｃｕは試料を載せた銅のグリッドに由来するものと考えられる。さらに、図５のＴＥＭ−ＥＤＸの分析結果から、両性イオン界面活性剤（Ｃ１０−ＡＰＳＯ４）が、金ナノチェーンの表面の少なくとも一部又は全部を被覆しているものと考えられる。
【００３８】
（実施例２）
反応液における金ナノ粒子の個数とＣ１０−ＡＰＳＯ４の分子数の比を１：６×１０７に変更した以外は、実施例１と同様の操作を行った。得られたピンク色の相をＴＥＭで観察したところ、１０個の金ナノ粒子が一次元に配列した金ナノチェーンが製造されていることを確認することができた（図６参照）。
【００３９】
（実施例３）
反応液における金ナノ粒子の個数とＣ１０−ＡＰＳＯ４の分子数の比を１：２４×１０７に変更した以外は、実施例１と同様の操作を行った。得られたピンク色の相をＴＥＭで観察したところ、金属ナノチェーンが製造されていることを確認することができた。
【００４０】
（比較例１）
Ｃ１０−ＡＰＳＯ４の添加後に、ＨＣｌを用いて、溶液のｐＨを２に調整した以外は、実施例１と同様の操作を行った。遠心分離により二相に相分離したが、下相は灰色であった。灰色の相を観察したところ金ナノ粒子の凝集体が生成していた。
【００４１】
（比較例２）
Ｃ１０−ＡＰＳＯ４の添加後に、ＮａＯＨを用いて、溶液のｐＨを１２に調整した以外は、実施例１と同様の操作を行った。得られたピンク色の相をＴＥＭで観察したところ、金ナノ粒子は単分散したままであった。（図７）
（実施例４〜７）
（１）金ナノ粒子水分散液の調製
９５℃に加熱した０．０１ＭのＮａ３Ｃ６Ｈ５Ｏ７水溶液０．５ｍｌに、９５℃に加熱した１０ｗ／ｗ％のＣ１０−ＡＰＳＯ４（3-(decyldimethylammonio)propylsulfate（Ｃ１０Ｈ２１（ＣＨ３）２Ｎ＋（ＣＨ２）３ＯＳＯ３−）水溶液１ｍｌを加え、撹拌した後、さらに、９５℃の０．１ＭのＮａＯＨ水溶液を約０．１ｍｌ加えてｐＨを中性に調整した。次に反応液の温度を９５℃に保ったまま、０．１ｍＭのＨＡｕＣｌ４水溶液２．５ｍｌを加えて撹拌し、赤色の金ナノ粒子分散液を得た。金ナノ粒子の個数とＣ１０−ＡＰＳＯ４の分子数の比は１：３×１０７である。なお、Ｃ１０−ＡＰＳＯ４（3-(decyldimethylammonio)propylsulfate（Ｃ１０Ｈ２１（ＣＨ３）２Ｎ＋（ＣＨ２）３ＯＳＯ３−）の曇点は、８５℃である。
（２）金ナノチェーンの製造
上記のようにして得られた金ナノ粒子水分散液を９５℃のまま冷却せずに、遠心分離の回転数及び時間を表１に示す条件で遠心分離機にかけたところ、底部にピンク色の相（非水相）が分離して現れた。それぞれ得られたピンク色の相のＴＥＭによる観察結果を図８〜図１１に示す。いずれの遠心分離の条件であっても６個〜１３個の金ナノ粒子が一次元に配列した金ナノチェーンが製造されていることを確認することができた。
【００４２】
【表１】
2016050346.tif 000002
【００４３】
（比較例３）
実施例４〜７（１）と同様の方法で得られた金ナノ粒子水分散液を室温まで冷却し回転数２０００ｒｐｍで７分間の条件で遠心分離機にかけたところ、底部に赤色の相（非水相）が分離して現れた。得られた赤色の相をＴＥＭで観察したところ、金ナノ粒子は単分散したままであった。（図１２参照）。
【図１】
2016050346.tif 000003
【図２】
2016050346.tif 000004
【図４】
2016050346.tif 000005
【図３】
2016050346.tif 000006
【図５】
2016050346.tif 000007
【図６】
2016050346.tif 000008
【図７】
2016050346.tif 000009
【図８】
2016050346.tif 000010
【図９】
2016050346.tif 000011
【図１０】
2016050346.tif 000012
【図１１】
2016050346.tif 000013
【図１２】
2016050346.tif 000014